(57)【要約】  グリシジルオキシ基又はアリルオキシ基を有するデカリン誘導体及びその製造方法を提供する。  下記式（１）で表されるデカリン誘導体を、式（２）で表されるヒドロキシデカリンに、相間移動触媒及び塩基性物質の存在下、アリルハライドを反応させて、式（1-1）で表される（アリルオキシ）デカリン誘導体を調製する方法；この（アリルオキシ）デカリン誘導体と、過酸化水素と、式  Ｒ１−Ｃ≡Ｎ（式中、Ｒ１はＣ１−６アルキル基又は置換基を有することのあるフェニル基）で表されるニトリル類を、塩基性物質を用いて反応液のｐＨを９〜１１に維持しながら反応させ、式（1-2）で表される（グリシジルオキシ）デカリン誘導体を調製する方法で製造する。2016063957.tif 000020（式中、Ｒはビニル基又はエポキシ基、ｎは１又は２である）  式（１）で表されるデカリン誘導体は各種有機合成化学などの原料・中間体又はエポキシ化合物又はエポキシ化合物用モノマーとして有用である。
2016063957.tif 000002
【特許請求の範囲】
【請求項１】
式（１）
【化１】
2016063957.tif 000015
（式中、Ｒはビニル基又はエポキシ基、ｎは１又は２である）
で表されるデカリン誘導体（但し、２，７−ビス（グリシジルオキシ）デカリンを除く）。
【請求項２】
式（1-1）
【化２】
2016063957.tif 000016
（式中、ｎは１又は２である）
で表される（アリルオキシ）デカリン誘導体と、過酸化水素と、
式  Ｒ１−Ｃ≡Ｎ
（式中、Ｒ１は炭素数１〜６のアルキル基又は置換基を有することのあるフェニル基である）
で表されるニトリル類を、塩基性物質を用いて反応液のｐＨを９〜１１に維持しながら反応させ、式（1-2）
【化３】
2016063957.tif 000017
（式中、ｎは前記と同じ）
で表される（グリシジルオキシ）デカリン誘導体を製造する方法。
【請求項３】
式（1-1）で表される化合物として２，７−ビス（アリルオキシ）デカリンを用い、２，７−ビス（グリシジルオキシ）デカリンを製造する請求項２記載の方法。
【請求項４】
ニトリル類が、アセトニトリル又はベンゾニトリルである請求項２又は３記載の方法。
【請求項５】
反応液のｐＨを９．５〜１０.５に調整しながら反応させる請求項２〜４のいずれかに記載の方法。
【請求項６】
式（２）
【化４】
2016063957.tif 000018
（式中、ｎは１又は２である）
で表されるヒドロキシデカリンに、相間移動触媒及び塩基性物質の存在下、アリルハライドを反応させて、式（1-1）
【化５】
2016063957.tif 000019
（式中、ｎは前記と同じ）
で表される（アリルオキシ）デカリン誘導体を製造する方法。
【請求項７】
相間移動触媒が、トリオクチルメチルアンモニウム塩、トリラウリルメチルアンモニウム塩、セチルトリメチルアンモニウム塩、ベンジルトリメチルアンモニウム塩、ベンジルトリエチルアンモニウム塩、ベンジルトリ−ｎ−ブチルアンモニウム塩から選択された少なくとも一種である請求項６記載の製造方法。
【発明の詳細な説明】
【技術分野】
【０００１】
本発明は、デカリン誘導体、例えば、グリシジルオキシ基又はアリルオキシ基を有するデカリン誘導体に関する。また、本発明は、２，７−ビス（グリシジルオキシ）デカリンなどのデカリン誘導体の製造方法、並びにその製造方法に使用される原料化合物に関する。より詳細には、吸水性及び吸湿性が低く、機械的強度及び光学特性に優れたエポキシ樹脂（エポキシ化合物）などとして有用な２，７−ビス（グリシジルオキシ）デカリンなどのデカリン誘導体の製造方法及びその製造方法に使用される原料化合物に関する。
【背景技術】
【０００２】
エポキシ基を有する化合物は、エポキシ基が高い反応性を有することから、化学工業・有機合成化学の分野において原料や中間体として有用であり、また最終製品としても利用されている。【０００３】
エポキシ基を有する化合物を利用した最終製品としてはエポキシ樹脂が広く知られている。エポキシ樹脂は、耐熱性、電気特性、力学特性、接着性等に優れているため、各種の分野に使用されている。そして、近年、特に電気・電子分野においてはその発展に伴い、低吸水・低吸湿の硬化物を与えるエポキシ樹脂が求められている。また、発光ダイオード（ＬＥＤ）などに使用される場合には良好な光学的特性が求められており、このような用途には脂環式化合物からなるエポキシ化合物が適している。【０００４】
さらに半導体封止等の電子部品分野に使用される場合は、製造工程において高温にさらされる割合が高まっており、高度な耐熱性が要求されている。また、塩素などのハロゲン含量が高いと腐食や劣化の原因となることから、ハロゲン含量の低い材料が望まれている。【０００５】
しかし、特許文献１に記載されているように、これらをすべて満足するエポキシ樹脂は未だ得られていない。【０００６】
このような問題から、本出願人は、２，７−ビス（グリシジルオキシ）デカリンなどのビス（グリシジルオキシ)デカリン類が、吸水性及び吸湿性が低く、機械的強度及び光学特性に優れたエポキシ樹脂（エポキシ化合物）として有用であることを見出し、当該物質及びその製造方法について特許出願を行い、特許を得ている（特許文献２参照）。【０００７】
上記特許文献２に記載されるビス（グリシジルオキシ)デカリンの製造方法、即ち、ジヒドロキシナフタレンとエピハロヒドリンを反応させてビス（グリシジルオキシ）ナフタレンを得、次いで水素化反応に付して還元しビス（グリシジルオキシ）デカリンを得る方法は当該物質を効率的に製造し得る方法である。しかし、ビス（グリシジルオキシ）ナフタレンの水素化反応は高圧下（通常８ＭＰａ程度）に行う必要があり、装置的な問題などからコストの上昇をもたらしていた。【０００８】
このような問題から、本発明者らは高圧水素化反応を伴わないビス（グリシジルオキシ）デカリンの製造方法を検討した。まず、ジヒドロキシナフタレンからデカヒドロナフタレンジオールへの水素化反応は比較的低圧で容易に進行することから、ジヒドロキシナフタレンを水素化し、生成したデカヒドロナフタレンジオールをエピハロヒドリンと反応させてビス（グリシジルオキシ）デカリンを得る方法を検討した。しかし、ジヒドロキシナフタレンの水酸基はフェノール性水酸基で反応性が高いのに対して、デカヒドロナフタレンジオールの水酸基はアルコール性水酸基で反応性が弱いためか、エピハロヒドリンとの反応によって高収率でビス（グリシジルオキシ）デカリンを得ることは困難であった。また、前述のように、エポキシ樹脂を電子部品用材料として使用する場合には、ハロゲン含量の少ないエポキシ樹脂が望まれるが、最終工程でエピハロヒドリンを使用する方法ではハロゲン含量を所定量以下に低減することが難しいことも判明した。【０００９】
このような問題から、本発明者らは、製造方法の面から、２，７−ビス（アリルオキシ）デカリンを、過酸化水素を使用して酸化し、２，７−ビス（グリシジルオキシ）デカリンを製造する方法を検討した。グリシジルオキシ基を有する化合物の合成法としては、アリルオキシ基を有する化合物を、過酸化水素を使用して酸化し、アリル基をエポキシ基へ変換する方法が知られている（例えば、特許文献３）。当該特許文献３に記載の方法は、アリルオキシアダマンタン化合物と過酸化水素水とニトリル類を塩基性物質の存在下に反応させて、グリシジルアダマンタン化合物を得る方法である。この方法は、ハロゲン化物を使用しない点で、目的物であるグリシジル化合物中のハロゲン含量を著しく低減し得る利点がある。しかし、特許文献３の実施例１〜１３に示されるように、特許文献３に記載される方法によるグリシジルアダマンタン化合物の収率は６０％台であり、工業的な製法としては収率的に不十分である。
【先行技術文献】
【特許文献】
【００１０】
【特許文献１】特開２００５−１７９４０１号公報
【特許文献２】特開２００７−９１８４１号公報（特許第４７９６３６６号公報）
【特許文献３】特開２００８−２３９５７９号公報
【発明の概要】
【発明が解決しようとする課題】
【００１１】
上述のように、２，７−ビス（グリシジルオキシ）デカリンはエポキシ樹脂（エポキシ化合物）として有用であるが、エポキシ樹脂用モノマーとしての性能は、デカリン環上のグリシジルオキシ基の置換位置によっても異なることが予期され、置換位置によっては当該２，７−体よりも優れたエポキシ樹脂となる可能性がある。このことから、本発明は、さらに優れた機械的強度及び光学特性に優れたエポキシ樹脂（エポキシ化合物）を提供すること、さらに各種有機合成において有用な中間体としてのグリシジルオキシ基を有するデカリン誘導体を提供することを目的とする。【００１２】
また、前記のように、過酸化水素を使用し、アリルオキシ基を有する化合物からグリシジルオキシ基を有する化合物の製造方法は、ハロゲン含量を低減し得る方法として優れているが、収率が低い問題があった。このような問題に対して、本発明者らが、反応条件の適正化を図ったところ目的物が高収率で得られることが明らかとなった。本発明は、グリシジルオキシ基を有するデカリン誘導体の新たな製造方法を提供することを目的とする。【００１３】
すなわち、本発明の目的は、温和な条件下、グリシジルオキシ基又はアリルオキシ基を有するデカリン誘導体を高い収率で製造できる方法、並びにこのような方法で得られた新規なデカリン誘導体を提供することにある。【００１４】
本発明の他の目的は、ハロゲン含量が大きく低減した新規なエポキシ化合物（グリシジルオキシ基を有するデカリン誘導体）とその製造方法、このようなエポキシ化合物を製造するのに有用な新規なモノマー（アリルオキシ基を有するデカリン誘導体）とその製造方法を提供することにある。
【課題を解決するための手段】
【００１５】
本発明者らは、前記課題を達成するため鋭意検討した結果、アリルオキシ基を有するデカリン誘導体（２，７−ビス（アリルオキシ）デカリンなど）を過酸化水素で酸化し、グリシジルオキシ基を有するデカリン誘導体（２，７−ビス（グリシジルオキシ）デカリンなど）を製造する方法について検討したところ、反応条件の適正化を図ることにより目的物が高純度及び高収率で得られること；デカリン環上のグリシジルオキシ基の置換位置によって、優れた機械的強度及び光学特性に優れたエポキシ化合物（又はエポキシ樹脂）を製造可能なモノマーが得られ、このモノマーを過酸化水素で酸化すると、各種有機合成において有用なグリシジルオキシ基を有するデカリン誘導体を高い純度及び収率で得られることを見いだし、本発明を完成した。【００１６】
すなわち、本発明のデカリン誘導体は、下記式（１）で表すことができる。【００１７】
【化１】
2016063957.tif 000003
【００１８】
（式中、Ｒはビニル基又はエポキシ基、ｎは１又は２である）
但し、デカリン誘導体から２，７−ビス（グリシジルオキシ）デカリンは除かれる。【００１９】
本発明は、（グリシジルオキシ）デカリン誘導体を製造する方法も包含し、この方法では、式（1-1）【００２０】
【化２】
2016063957.tif 000004
【００２１】
（式中、ｎは１又は２である）
で表される（アリルオキシ）デカリン誘導体と、過酸化水素と、
式  Ｒ１−Ｃ≡Ｎ
（式中、Ｒ１は炭素数１〜６のアルキル基又は置換基を有することのあるフェニル基である）
で表されるニトリル類を、塩基性物質を用いて反応液のｐＨを９〜１１に維持しながら反応させ、式（1-2）【００２２】
【化３】
2016063957.tif 000005
【００２３】
（式中、ｎは前記と同じ）
で表される（グリシジルオキシ）デカリン誘導体を製造する。【００２４】
この方法において、例えば、式（1-1）で表される化合物として２，７−ビス（アリルオキシ）デカリンを用い、２，７−ビス（グリシジルオキシ）デカリンを製造してもよい。【００２５】
前記ニトリル類は、例えば、アセトニトリル、ベンゾニトリルなどであってもよい。また、反応液のｐＨは９．５〜１０.５に調整しながら反応させてもよい。【００２６】
前記式（1-1）で表される（アリルオキシ）デカリン誘導体は、例えば、式（２）【００２７】
【化４】
2016063957.tif 000006
【００２８】
（式中、ｎは１又は２である）
で表されるヒドロキシデカリンに、相間移動触媒及び塩基性物質の存在下、アリルハライド（又はハロゲン化アリル）を反応させることにより調製してもよい。【００２９】
この方法で、前記相間移動触媒は、トリＣ６−１８アルキルモノＣ１−２アルキルアンモニウム塩、モノＣ６−１８アルキルトリＣ１−２アルキルアンモニウム塩、及びモノＣ６−１２アリールＣ１−４アルキルトリＣ１−２アルキルアンモニウム塩から選択された少なくとも一種であってもよく、例えば、トリオクチルメチルアンモニウム塩、トリラウリルメチルアンモニウム塩、セチルトリメチルアンモニウム塩、ベンジルトリメチルアンモニウム塩、ベンジルトリエチルアンモニウム塩、及びベンジルトリ−ｎ−ブチルアンモニウム塩から選択された少なくとも一種であってもよい。
【発明の効果】
【００３０】
本発明のグリシジルオキシ基を有するデカリン誘導体は、各種の有機合成の中間体として有用であり、また最終製品としては電子部品分野で使用されるエポキシ樹脂（エポキシ化合物）として有用である。また、アリルオキシ基を有するデカリン誘導体は、各種の有機合成の中間体として有用であると共に上記のグリシジルオキシ基を有するデカリン誘導体の原料として有用である。【００３１】
また、本発明では、アリルオキシ基を有するデカリン誘導体からグリシジルオキシ基を有するデカリン誘導体を高収率で得ることができる。例えば、２，７−ビス（アリルオキシ）デカリンから２，７−ビス（グリシジルオキシ）デカリンを高純度・高収率で得ることができ、当該物質の製造コストの低減を図ることができる。さらに、反応試薬としてハロゲン系物質を使用していないので、生成物の一種であるグリシジルオキシ基を有するデカリン誘導体（ビス（グリシジルオキシ）デカリン誘導体など）はハロゲン含量が低く、電子部品用途に適した材料とすることができる。【００３２】
さらに、本発明では、ヒドロキシデカリン誘導体からアリルオキシ基を有するデカリン誘導体を高収率で得ることができる。
【発明を実施するための形態】
【００３３】
本発明のデカリン誘導体は式（１）で表され、式（１）中、Ｒはエポキシ基又はビニル基であり、ｎは１又は２である。これらの化合物（デカリン誘導体）は、２，７−ビス（グリシジルオキシ）デカリンを除いて新規化合物である。
【００３４】
式（１）で表される化合物において、ｎが１であるとき、基−Ｏ−ＣＨ２−Ｒは、デカリン環の１−位、２−位に置換していてもよく、ｎが２であるとき、基−Ｏ−ＣＨ２−Ｒは、デカリン環の任意に位置、例えば、デカリン環の一方の環に結合していてもよく、２つの環にそれぞれ結合していてもよい。例えば、ｎが２であるとき、デカリン環に対する基−Ｏ−ＣＨ２−Ｒの置換位置は、１，２−位、１，３−位、１，４−位、１，５−位、１，６−位、１，７−位、１，８−位、２，３−位、２，４−位、２，５−位、２，６−位、２，７−位、２，８−位であってもよい。
【００３５】
Ｒがエポキシ基（オキシラニル基又は１，２−エポキシ基）であり、ｎが１の化合物としては、１−グリシジルオキシデカリン、２−グリシジルオキシデカリンが挙げられる。また、Ｒがエポキシ基であり、ｎが２の化合物、すなわちビス（グリシジルオキシ）デカリン誘導体において、グリシジルオキシ基は、デカリン環の一方の環に２個が結合していてもよく、また両方の環にそれぞれ結合する形態であってもよい。より具体的には、ビス（グリシジルオキシ）デカリン誘導体としては、例えば、２，３−ビス（グリシジルオキシ）デカリン、２，６−ビス（グリシジルオキシ）デカリン、１，５−ビス（グリシジルオキシ）デカリン、１，６−ビス（グリシジルオキシ）デカリン、１，７−ビス（グリシジルオキシ）デカリンなどが挙げられる。ビス（グリシジルオキシ）デカリン誘導体は、通常、２，３−ビス（グリシジルオキシ）デカリン、２，６−ビス（グリシジルオキシ）デカリンであってもよい。
【００３６】
式（１）で表される化合物において、Ｒがビニル基である化合物は上記グリシジルオキシデカリン誘導体を製造する原料として有用であり、また各種有機合成の原料として利用することができる。
【００３７】
式（１）で表される化合物において、Ｒがビニル基であり、ｎが１の化合物としては、１−アリルオキシデカリン、２−アリルオキシデカリンが挙げられる。また、Ｒがビニル基であり、ｎが２である化合物、すなわちビス（アリルオキシ）デカリン誘導体において、アリルオキシ基は、デカリン環の一方の環に２個が結合していてもよく、また両方の環にそれぞれ結合する形態であってもよい。より具体的には、ビス（アリルオキシ）デカリン誘導体としては、例えば、２，３−ビス（アリルオキシ）デカリン、２，６−ビス（アリルオキシ）デカリン、２，７−ビス（アリルオキシ）デカリン、１，５−ビス（アリルオキシ）デカリン、１，６−ビス（アリルオキシ）デカリン、１，７−ビス（アリルオキシ）デカリンなどが挙げられる。ビス（アリルオキシ）デカリン誘導体は、通常、２，３−ビス（アリルオキシ）デカリン、２，６−ビス（アリルオキシ）デカリン、２，７−ビス（アリルオキシ）デカリンであってもよい。
【００３８】
式（１）で表されるデカリン誘導体は、式（１）で表される構造から明らかなように、置換基の位置による異性体の他に、環構造に基づく異性体が存在するが、これらの異性体の全ては本発明の範囲に包含される。
【００３９】
次に、本発明の第１の製造方法では、前記式（1-1）で表される（アリルオキシ）デカリン誘導体（２，７−ビス（アリルオキシ）デカリンなど）と、過酸化水素と、
式  Ｒ１−Ｃ≡Ｎ
（式中、Ｒ１は前記と同じ）
で表されるニトリル類を、塩基性物質を用いて反応液のｐＨを９〜１１に維持しながら反応させ、前記式（1-2）で表される（グリシジルオキシ）デカリン誘導体を製造する。
【００４０】
この方法で原料として使用され、式（1-1）で表される（アリルオキシ）デカリン誘導体（２，７−ビス（アリルオキシ）デカリンなど）は新規物質であり、後述の方法などで得ることができる。
【００４１】
本発明の方法で使用する過酸化水素は、通常、過酸化水素水として使用され、種々の濃度で使用でき、２０〜６０質量％（例えば、２５〜５０質量％）、好ましくは３０〜４０質量％、特に反応性や取り扱いの観点から３５質量％の過酸化水素水を使用するのが好ましい。
【００４２】
過酸化水素の使用量は、式（1-1）で表される（アリルオキシ）デカリン誘導体に対して、少なくとも１モル当量（（アリルオキシ）デカリン誘導体のアリルオキシ基に対する過酸化水素の当量）、以下、単に当量という）、好ましくは１〜５当量（例えば、２〜５当量）、より好ましくは３〜５当量（例えば、４当量）程度である。具体的には、過酸化水素の使用量は、２，７−ビス（アリルオキシ）デカリンに対して、２〜６倍モル（１〜３当量）、好ましくは３〜４倍モル（１．５〜２当量）の範囲である。当量未満（例えば、２倍モル未満）では反応が完結せず、また過剰に使用しても（例えば、５当量を超えても）問題はないが、上記の量で反応は進行する。
【００４３】
本発明の方法で使用される、式Ｒ１−Ｃ≡Ｎで表されるニトリル類において、Ｒ１は炭素数１〜６のアルキル基又は置換基を有することのあるフェニル基である。
【００４４】
炭素数１〜６のアルキル基は、直鎖状又は分岐鎖状のアルキル基であってよく、例えば、メチル基、エチル基、プロピル基、イソプロピル基、ブチル基、ペンチル基、ヘキシル基などが挙げられる。アルキル基は、入手の容易性からメチル基が好ましい。
【００４５】
また、Ｒ１は置換基を有することのあるフェニル基であってもよく、当該置換基としては、炭素数１〜３のアルキル基（例えば、メチル基、エチル基、プロピル基など）、ハロゲン基（例えば、クロロ基、ブロモ基など）、ニトロ基などが挙げられる。置換基を有していてもよいフェニル基としては、例えば、フェニル基、トリル基、キシリル基、メシチル基、クロロフェニル基、ブロモフェニル基、ニトロフェニル基などが挙げられる。
【００４６】
上記ニトリル類の具体的な化合物としては、アセトニトリル、プロピオニトリル、ヘキサンニトリル、ベンゾニトリル、o−トルニトリル、ｍ−トルニトリル、ｐ−トルニトリル、２−クロロベンゾニトリル、３−クロロベンゾニトリル、４−クロロベンゾニトリル、２−ブロモベンゾニトリル、３−ブロモベンゾニトリル、４−ブロモベンゾニトリル、４−ニトロベンゾニトリルなどが例示できる。これらのニトリル類は単独で又は二種以上組み合わせて使用できる。入手の容易性及び反応性の観点から、アセトニトリル、ベンゾニトリルが好ましい。
【００４７】
上記ニトリル類の使用量は、式（1-1）で表される（アリルオキシ）デカリン誘導体に対して、少なくとも１当量、好ましくは１〜５当量（例えば、２〜５当量）、より好ましくは２.５〜４当量の範囲で使用される。具体的には、ニトリル類の使用量は、２，７−ビス（アリルオキシ）デカリンに対して、少なくとも２倍モル（少なくとも１当量）、好ましくは２〜１０倍モル（１〜５当量）、より好ましくは３〜８倍モル（１．５〜４当量）、特に５〜８倍モル（２．５〜４当量）程度の範囲で使用される。ニトリル類の使用量が（アリルオキシ）デカリン誘導体に対して、少なすぎると（例えば、１当量未満では）未反応物が多くなり、また多すぎても（例えば、５当量を超えても）問題はないが、上記の量で十分に反応が進行する。
【００４８】
本発明の方法は、通常、反応に不活性な親水性有機溶媒の存在下に行うことができる。親水性有機溶媒としては、例えば、アルコール類、ケトン類（アセトンなど）、環状エーテル類（ジオキサン、テトラヒドロフランなど）、スルホキシド類（ジメチルスルホキシド）、アミド類（ジメチルホルムアミド、ジメチルアセトアミドなど）などが例示できる。これらの溶媒は単独で又は二種以上組み合わせて使用できる。前記反応は、特にアルコール類の存在下で行うのが好ましい。アルコール類としては、メタノール、エタノール、１−プロパノール、２−プロパノール、１−ブタノール、２−ブタノール、ｔ−ブタノールなどが例示される。これらのアルコール類は単独で又は二種以上組み合わせ使用できる。コスト及び反応性の点からメタノールが好ましい。
【００４９】
上記溶媒は必要に応じて適宜の量で使用でき、通常、式（1-1）で表される（アリルオキシ）デカリン誘導体１質量部に対して、０．１〜１０質量部（例えば、０．３〜７質量部）、好ましくは０．５〜２質量部程度の割合で使用してもよく、（アリルオキシ）デカリン誘導体に対して、５〜１０倍モル（又は２．５〜５当量）程度の割合で使用してもよい。
【００５０】
本発明の方法は、塩基性物質を用いて、反応液のｐＨを９〜１１、好ましくは９．５〜１０．５程度に維持しながら反応を遂行することを特徴とする。このｐＨ範囲で反応を行うと、副反応が少なく、目的物を高純度・高収率で得ることができることが明らかとなった。
【００５１】
塩基性物質（又は塩基）としては、例えば、無機塩基類［アルカリ金属水酸化物（例えば、水酸化ナトリウム、水酸化カリウムなど）、アルカリ金属炭酸塩（例えば、炭酸ナトリウム、炭酸カリウム、炭酸水素ナトリウムなど）など］、有機塩基類（例えば、トリメチルアミン、トリエチルアミン、Ｎ，Ｎ−ジメチルアニリンなど）が挙げられる。これらに塩基性物質は単独で又は二種以上組み合わせ使用できる。塩基性物質としては、アルカリ金属水酸化物、特に水酸化ナトリウムが好適に使用される。また、これらの塩基性物質は、必要に応じて、水溶液として使用できる。
【００５２】
塩基性物質の使用量は、反応液のｐＨをモニタリングしならが、ｐＨが９〜１１、好ましくは９．５〜１０．５程度に調整するだけの量であればよく、通常、式（1-1）で表される（アリルオキシ）デカリン誘導体に対して、０．０１〜０．６当量（例えば、０．１〜０．６当量）、好ましくは０．０５〜０．５当量程度から選択できる。より具体的には、塩基性物質の使用量は、通常、２，７−ビス（アリルオキシ）デカリンに対して、０．１〜０．６倍モル（例えば、０．０５〜０．３当量）程度である。
【００５３】
本発明の方法は、反応液のｐＨをコントロールしつつ、ニトリル類の存在下、式（1-1）で表される（アリルオキシ）デカリン誘導体と、過酸化水素とを反応させればよく、種々の方法で行うことができる。この方法において、式（1-1）で表される（アリルオキシ）デカリン誘導体（例えば、２，７−ビス（アリルオキシ）デカリン）、過酸化水素水、ニトリル類、有機溶媒及び塩基性物質を一度に混合すると、反応が急激に進行するおそれがある。そこで、（アリルオキシ）デカリン誘導体（例えば、２，７−ビス（アリルオキシ）デカリン）、ニトリル類及び有機溶媒の混合物、さらに必要に応じて適量の塩基性物質を添加した混合物に、過酸化水素水を滴下する方法が好ましい。この反応では、反応液のｐＨをモニタリングしてｐＨが９〜１１、好ましくは９．５〜１０．５程度の範囲となるように、塩基性物質又はその水溶液を添加する方法が好ましい。
【００５４】
反応温度は、通常、冷却下〜室温程度、好ましくは２０〜３０℃程度であり、反応時間は反応温度などにより異なり、１〜１０時間程度であってもよく、通常、４〜７時間程度で反応が終了する。
【００５５】
反応終了後、必要に応じて不溶物を除去した後、分液し（例えば、疎水性有機溶媒を添加し、有機層を分取し）、水洗した後、薄膜蒸留、カラムクロマトグラフィーなどの精製手段で精製することにより、式（1-2）で表される（グリシジルオキシ）デカリン（例えば、２，７−ビス（グリシジルオキシ）デカリン）を得ることができる。
【００５６】
得られた式（1-2）で表される（グリシジルオキシ）デカリン（２，７−ビス（グリシジルオキシ）デカリンなど）は、既述のとおり、環構造に基づく異性体が存在するが、これらの異性体の全ては本発明の範囲に包含される。
【００５７】
前述のように、本発明の第１の製造方法の原料化合物である、式（1-1）で表される（アリルオキシ）デカリン誘導体（２，７−ビス（アリルオキシ）デカリンなど）は新規物質であり、この新規物質は種々の方法で調製できる。本発明の第２の製造方法では、前記式（２）で表されるモノ又はジヒドロキシデカリン（デカヒドロナフタレンモノ又はジオール）とアリルハライド（又はハロゲン化アリル）とを反応させることにより、前記式（1-1）で表される（アリルオキシ）デカリン誘導体を製造する。例えば、２，７−ビス（アリルオキシ）デカリンは、２，７−ジヒドロキシデカリン（デカヒドロ−２，７−ナフタレンジオール）とアリルハライドを反応させることにより得ることができる。
【００５８】
なお、ヒドロキシナフタレン類の水酸基は、フェノール性水酸基であり、反応性が高いのに対して、ヒドロキシデカリン類の水酸基は、アルコール性水酸基であり、反応性が弱いためか、塩基性物質の存在下、アリルハライドとの反応によって高収率で（アリルオキシ）デカリン類を得ることは困難であった。本発明者らは、この反応を、相間移動触媒及び塩基性物質の存在下に行うと高収率で（アリルオキシ）デカリン誘導体が得られることを見出した。
【００５９】
本発明の第２の製造方法で使用されるアリルハライド（又はハロゲン化アリル）としては、アリルクロライド、アリルブロマイドなどが例示できる。これらのアリルハライドは単独で又は二種以上組み合わせて使用できる。これらのアリルハライドのうち、コスト的な理由からアリルクロライドを使用するのが好ましい。
【００６０】
上記アリルハライド（又はハロゲン化アリル）の使用量は、式（２）で表されるヒドロキシデカリンのヒドロキシル基に対して、少なくとも１当量、好ましくは２〜１０当量（例えば、３〜１０当量）、さらに好ましくは４〜８当量で、特に４〜５当量である。具体的には、アリルハライドの使用量は、２，７−ジヒドロキシデカリンに対して、少なくとも２倍モル、例えば、５〜２０倍モル（２．５〜１０当量）、好ましくは８〜１５倍モル（４〜７．５当量）、より好ましくは８〜１２倍モル（４〜６当量）（例えば、１０倍モル（５当量））程度である。アリルハライドの使用量が少なすぎると（例えば、１当量未満であると）、未反応物が増加し、多すぎても（例えば、１０当量より多くしても）収率の向上に優位性はなく、上記の量で十分である。なお、アリルハライド（又はハロゲン化アリル）は溶媒を兼ねて使用してもよい。本発明者らは、他の有機溶媒を併用すると、目的物の収率が低下することを見出しており、他の有機溶剤は使用せずに、アリルハライドを反応溶媒として使用するのが好ましい。
【００６１】
相間移動触媒としては慣用の第４級アンモニウム塩が使用される。より、具体的には、例えば、トリアルキルアンモニウム塩（テトラメチルアンモニウム塩、テトラエチルアンモニウム塩、テトラ−ｎ−プロピルアンモニウム塩、テトラ−ｎ−ブチルアンモニウム塩、トリオクチルメチルアンモニウム塩、トリラウリルメチルアンモニウム塩、セチルトリメチルアンモニウム塩など）、アリールトリアルキルアンモニウム塩（フェニルトリメチルアンモニウム塩など）、アラルキルトリアルキルアンモニウム塩（ベンジルトリメチルアンモニウム塩、ベンジルトリエチルアンモニウム塩、ベンジルトリ−ｎ−ブチルアンモニウム塩など）などが例示できる。これらの第４級アンモニウム塩は単独で又は二種以上組み合わせて使用できる。なお、アルキルアンモニウム塩の塩としては、クロライド、ブロマイド、ヨージドなどのハロゲン化物、水酸化物、硫酸水素塩などが例示される。
【００６２】
上記の相間移動触媒である第４級アンモニウム塩のうち、有機置換基の少なくとも一つの置換基が高い疎水性を有する基である第４級アンモニウム塩を用いると、目的物の収率が向上することを本発明者らは見出している。このような疎水性が高い基としては、具体的には炭素数６〜１８（例えば、６〜１６）、好ましくは炭素数７〜１７のアルキル基又はアラルキル基（ベンジル基などのＣ６−１２アリール−Ｃ１−４アルキル基）などが例示できる。このような疎水性基を有する相間移動触媒としては、例えば、トリＣ６−１８アルキルモノＣ１−２アルキルアンモニウム塩（例えば、トリオクチルメチルアンモニウム塩、トリラウリルメチルアンモニウム塩など）、モノＣ６−１８アルキルトリＣ１−２アルキルアンモニウム塩（例えば、セチルトリメチルアンモニウム塩など）、モノＣ６−１２アリールＣ１−４アルキルトリＣ１−２アルキルアンモニウム塩（例えば、ベンジルトリメチルアンモニウム塩、ベンジルトリエチルアンモニウム塩、ベンジルトリ−ｎ−ブチルアンモニウム塩）が好適に使用される。
【００６３】
相間移動触媒の使用量は、式（２）で表されるヒドロキシデカリンに対して、０．０１〜０．５当量（例えば、０．１〜０．５当量）、好ましくは０．０３〜０．３当量である。具体的には、相間移動触媒の使用量は、２，７−ジヒドロキシデカリンに対して、０．０５〜０．２倍モル（０．０２５〜０．１当量）、好ましくは０．０７〜０．１５倍モル（０．０３５〜０．０７５当量）（例えば、０．１倍モル（０．０５当量））程度である。
【００６４】
塩基性物質（塩基）の種類としては、例えば、無機塩基類［アルカリ金属水酸化物（例えば、水酸化ナトリウム、水酸化カリウムなど）、アルカリ金属炭酸塩（例えば、炭酸ナトリウム、炭酸カリウム、炭酸水素ナトリウムなど）など］、有機塩基類（例えば、トリメチルアミン、トリエチルアミン、Ｎ，Ｎ−ジメチルアニリンなど）が挙げられる。これらの塩基性物質は、単独で又は二種以上組み合わせて使用でき。これらの塩基性物質のうち、アルカリ金属水酸化物、特に水酸化ナトリウム、水酸化カリウムが好適に使用される。
【００６５】
塩基性物質の使用量は、式（２）で表されるヒドロキシデカリンに対して、５〜２０当量、好ましくは１０〜１５当量である。具体的には、塩基性物質の使用量は、２，７−ジヒドロキシデカリンに対して、１０〜４０倍モル（５〜２０当量）、好ましくは２０〜３５倍モル（１０〜１７．５当量）程度である。
【００６６】
反応方法としては、相間移動触媒及び塩基性物質の存在下、式（２）で表されるヒドロキシデカリンとアリルハライドとを反応させる限り、種々の方法により実施でき、好ましくは、式（２）で表されるヒドロキシデカリンと過剰のアリルハライドとを混合した後、常温以下（好ましくは２０℃以下）に冷却し、この混合液に相間移動触媒を添加した後、塩基性物質の水溶液（通常、５０Ｗ／Ｖ％程度の水溶液）を冷却下（好ましくは１０〜２０℃）で滴下し、その温度で５〜２４時間、通常、６〜１２時間反応させることにより行うことができる。
【００６７】
反応終了後、必要に応じて水を添加した後、有機層を分取し、水洗し、蒸留により未反応アリルハライドを回収した後、薄膜蒸留、カラムクロマトグラフィーなどの精製手段で精製することにより、式（1-1）で表される（アリルオキシ）デカリン誘導体（２，７−ビス（アリルオキシ）デカリンなど）を得ることができる。
【００６８】
このようにして得られた式（1-1）で表される（アリルオキシ）デカリン誘導体（２，７−ビス（アリルオキシ）デカリンなど）は、環構造に基づく異性体が存在するが、これらの異性体の全ては本発明の範囲に包含される。
【００６９】
本発明の目的物質である式（1-2）で表される（グリシジルオキシ）デカリン誘導体において、ビス（グリシジルオキシ）デカリン誘導体（２，７−ビス（グリシジルオキシ）デカリンなど）は、吸水性及び吸湿性が低く、機械的強度及び光学特性に優れている。そのため、エポキシ樹脂（又はエポキシ化合物）として有用であり、常法に準じて、硬化剤を用いて硬化させることにより、封止剤（発光ダイオードＬＥＤ、半導体などの封止材）、電子部品の絶縁材料、接着剤などとして種々の分野で利用できる。なお、エポキシ樹脂（又はエポキシ化合物）には、必要に応じて、溶剤、着色剤、充填剤などの慣用の材料を添加してもよい。
【００７０】
さらに、式（1-2）で表される（グリシジルオキシ）デカリン誘導体（２，７−ビス（アリルオキシ）デカリンなど）は、異種の複数の（グリシジルオキシ）デカリン誘導体を組み合わせて使用してもよく、１種又は複数の他のエポキシ化合物（又はエポキシ樹脂）と併用してもよく、共重合体（共重合エポキシ樹脂）を形成してもよい。また、前記（グリシジルオキシ）デカリン誘導体は、カチオン重合開始剤と組み合わせて、硬化させてもよく、光酸発生剤と組み合わせ、光照射により所定のパターンを形成してもよい。さらに、式（1-2）で表される（グリシジルオキシ）デカリン誘導体のうち低粘度化合物（例えば、ｎ＝１の化合物）は、エポキシ樹脂の反応性希釈剤として利用してもよい。
【００７１】
また、式（１）で表されるデカリン誘導体は、各種化学工業、有機合成化学の分野において原料や中間体としても利用される。
【実施例】
【００７２】
以下に、実施例に基づいて本発明をより詳細に説明するが、本発明はこれらの実施例によって限定されるものではない。【００７３】
実施例１
２，７−ビス（グリシジルオキシ）デカリン
３Lのフラスコに、メタノール３８９．４ｇ、２，７−ビス（アリルオキシ）デカリン４０１．２ｇ（純度９８．０％、１．５７モル）、アセトニトリル３８７．１ｇ（９．４２モル、６当量）を仕込み、０〜１５℃に冷却し、３５％過酸化水素水６１０．１ｇ（６．２８モル、４当量）を１０〜１５℃の範囲で５時間以上かけて滴下すると共に８％水酸化ナトリウム水を適宜滴下し、反応液のｐＨを９．５〜１０．５に調整した。その後、２０〜３０℃に温調し４時間反応させた。【００７４】
反応後、５Ｌ分液ロートへ移送し、トルエン１５７０ｇを加え室温で３０分撹拌、３０分静置した後、下層の水層を分液して有機層を分取した。その後、有機層をイオン交換水７８５ｇにて洗浄・分液を２回行い、減圧濃縮、薄膜蒸留（蒸留条件：熱媒温度２００℃、真空度２ｈＰａ）することによって３７３．４ｇの２，７−ビス（ジグリシジルオキシ）デカリンを無色〜ごく薄い黄色透明液として得た。（純度：９７．０％、全Ｃｌ分：５００ｐｐｍ以下、ハーゼン色数４０以下、収率８１．７％）。【００７５】
実施例２
２，７−ビス（グリシジルオキシ）デカリン
３Lのフラスコに、メタノール３８９．４ｇ、２，７−ビス（アリルオキシ）デカリン４０１．２ｇ（純度９８．０％、１．５７モル）、アセトニトリル３８７．１ｇ（９．４２モル、６当量）及び炭酸カリウム４３．４ｇ（０．３１モル、０．２当量）を仕込み、０〜１５℃に冷却し、３５％過酸化水素水６１０．１ｇ（６．２８モル、４当量）を１０〜１５℃の範囲で５時間以上かけ滴下すると共に炭酸カリウムを適宜添加し、反応液のｐＨを９．５〜１０．５に調整した。その後、２０〜３０℃に温調し４時間反応させた。【００７６】
以下、実施例１と同様に処理し、２，７−ビス（ジグリシジルオキシ）デカリンを得た（収率：８０．２％）。【００７７】
実施例３
実施例１において、反応液のｐＨをほぼ９に維持する以外は同様に反応及び処理して、２，７−ビス（ジグリシジルオキシ）デカリンを得た（収率：７７．５％）。【００７８】
実施例４
実施例１において、アセトニトリルに代えてベンゾニトリルを使用する以外は実質的に同様に反応及び処理して、２，７−ビス（ジグリシジルオキシ）デカリンを得た（収率：８１．３％）。【００７９】
製造例１
２，７−ビス（アリルオキシ）デカリン
３Lのフラスコに、５０％水酸化ナトリウム２７２０．０ｇ（３４．０モル、２０当量）を仕込み、１５〜２５℃に温調した後、ベンジル−ｎ−トリブチルアンモニウムクロリド５３．０ｇ（０．１７モル、０．１当量）、アリルクロライド５２０．２ｇ（６．８モル、４当量）、２，７−ジヒドロキシデカリン２８９．５ｇ（１．７モル）をそれぞれ加えた後、１５〜２５℃の範囲で７時間反応させた。反応後、５Ｌ分液ロートへ移送し、トルエン８５０ｇを加え室温で３０分撹拌、３０分静置した後下層の水層を分液し有機層を分取した。その後、有機層をイオン交換水８５０ｇにて洗浄・分液を２回行い、減圧濃縮、薄膜蒸留（蒸留条件：熱媒温度１５０℃、真空度４ｈＰａ）によって４０２．２ｇの２，７−ビス（アリルオキシ）デカリンを無色透明液で得た。（純度９８．０％、全Ｃｌ分９００ｐｐｍ以下、収率９２．６％）
１Ｈ  ＮＭＲ（４００ＭＨｚ，ＣＤＣｌ３）δ：  １．１７−２．１０（ｍ，１４Ｈ），  ３．２０−３．２９（ｍ，１Ｈ），  ３．４０−３．４９（ｍ，１Ｈ），  ３．９３−４．０４（ｍ，４Ｈ），  ５．１１−５．１７（ｍ，２Ｈ），５．２２−５．３０（ｍ，２Ｈ），  ５．８５−５．９８（ｍ，２Ｈ）ｐｐｍ。【００８０】
製造例２
製造例１において、アリルクロライドを２，７−ジヒドロキシデカリンに対して１０倍モル使用する以外は同様に反応・処理して、２，７−ビス（アリルオキシ）デカリンを得た（収率：９１．０％）。【００８１】
実施例５
１−アリルオキシデカリン【００８２】
【化６】
2016063957.tif 000007
【００８３】
３Lのフラスコに、５０％水酸化ナトリウム２７２０．０ｇ（３４．０モル、２０当量）を仕込み、１５〜２５℃に温調した後、ベンジル−ｎ−トリブチルアンモニウムクロリド５３．０ｇ（０．１７モル、０．１当量）、アリルクロライド５２０．２ｇ（６．８モル、４当量）、１−ヒドロキシデカヒドロナフタレン２６２．３ｇ（１．７モル）をそれぞれ加えた後、１５〜２５℃の範囲で７時間反応する。反応後、５Ｌ分液ロートへ移送し、トルエン８５０ｇを加え室温で３０分撹拌、３０分静置した後下層の水層を分液した。その後イオン交換水８５０ｇにて洗浄分液を２回行い、減圧濃縮、薄膜蒸留（蒸留条件：熱媒温度１００℃、真空度４ｈＰａ）することによって３１６．６ｇの１−アリルオキシデカリンを無色透明液で得た（純度９７．０％、全Ｃｌ分５００ｐｐｍ以下、ハーゼン色数３０以下、収率９３．０％）。  【００８４】
１Ｈ  ＮＭＲ（４００ＭＨｚ，ＣＤＣｌ３）δ：  ０．７７−２．２２（ｍ，１６Ｈ），  ２．８４−３．３８（ｍ，１Ｈ），  ３．８０−４．１３（ｍ，２Ｈ），  ５．１０−５．１６（ｍ，１Ｈ），  ５．２３−５．３０（ｍ，１Ｈ），  ５．８９−５．９５（ｍ，１Ｈ）ｐｐｍ。【００８５】
実施例６
１−グリシジルオキシデカリン【００８６】
【化７】
2016063957.tif 000008
【００８７】
３Lのフラスコに、メタノール１８８４．０ｇ、１−アリルオキシデカリン３１４．２ｇ（純度９７．０％、１．５７モル）、アセトニトリル３８７．１ｇ（９．４２モル、６当量）を仕込み、０〜１５℃に冷却し、炭酸カリウム２１．７ｇ（０．１５７モル、０．１当量）を加え、３５％過酸化水素水６１０．１ｇ（６．２８モル、４当量）を１０〜１５℃の範囲で５時間以上かけ滴下し、２０〜３０℃に温調し７時間反応する。反応後、５Ｌ分液ロートへ移送し、トルエン１５７０ｇを加え室温で３０分撹拌、３０分静置した後下層の水層を分液した。その後イオン交換水７８５ｇにて洗浄分液を２回行い、減圧濃縮、薄膜蒸留（蒸留条件：熱媒温度１３０℃、真空度４ｈＰａ）によって３１９．７ｇの１−ジグリシジルオキシデカリンを無色〜ごく薄い黄色透明液として得た（純度：９５．０％、全Ｃｌ分：５００ｐｐｍ以下、ハーゼン色数４０以下、収率９２．０％）  【００８８】
１Ｈ  ＮＭＲ（４００ＭＨｚ，ＣＤＣｌ３）δ：  ０．７８−２．２３（ｍ，１６Ｈ），  ２．５８−２．６５（ｍ，１Ｈ），  ２．７６−２．８１（ｍ，１Ｈ），  ３．１１−３．１６（ｍ，１Ｈ），  ３．３０−３．８１（ｍ，３Ｈ）ｐｐｍ。【００８９】
実施例７
２−アリルオキシデカリン【００９０】
【化８】
2016063957.tif 000009
【００９１】
実施例５において、１−ヒドロキシデカヒドロナフタレンに代えて２−ヒドロキシデカヒドロナフタレンを使用する以外は同様に反応及び処理して、２−アリルオキシデカリンを得た（純度９８．０％、全Ｃｌ分５００ｐｐｍ以下、ハーゼン色数３０以下、収率９４．０％）。【００９２】
１Ｈ  ＮＭＲ（４００ＭＨｚ，ＣＤＣｌ３）δ：  １．２０−１．７８（ｍ，１６Ｈ），  ３．２８−３．３０（ｍ，１Ｈ），  ４．０１−４．０３（ｍ，２Ｈ），  ５．１３−５．１６（ｍ，１Ｈ），  ５．２４−５．３０（ｍ，１Ｈ），  ５．８９−５．９８（ｍ，１Ｈ）ｐｐｍ。【００９３】
実施例８
２−グリシジルオキシデカリン【００９４】
【化９】
2016063957.tif 000010
【００９５】
実施例６において、１−アリルオキシデカリンに代えて２−アリルオキシデカリンを使用する以外は同様に反応及び処理して、２−グリシジルオキシデカリンを得た（純度９６．１％、全Ｃｌ分５００ｐｐｍ以下、ハーゼン色数４０以下、収率９１．５％）。
１Ｈ  ＮＭＲ（４００ＭＨｚ，ＣＤＣｌ３）δ：  １．１９−１．７８（ｍ，１６Ｈ），  ２．６１−２．６３（ｍ，１Ｈ），  ２．７９−２．８１（ｍ，１Ｈ），  ３．１２−３．１６（ｍ，１Ｈ），  ３．３０−３．３２（ｍ，１Ｈ），  ３．４５−３．４９（ｍ，１Ｈ），  ３．６９−３．７３（ｍ，１Ｈ）ｐｐｍ。【００９６】
実施例９
２，３−ビス（アリルオキシ）デカリン【００９７】
【化１０】
2016063957.tif 000011
【００９８】
実施例５において、１−ヒドロキシデカヒドロナフタレンに代えて２，３−ジヒドロキシデカヒドロナフタレンを使用する以外は同様に反応及び処理して、２，３−ビス（アリルオキシ）デカリンを得た（純度９８．３％、全Ｃｌ分５００ｐｐｍ以下、ハーゼン色数５０以下、収率９１．４％）。  【００９９】
１Ｈ  ＮＭＲ（４００ＭＨｚ，ＣＤＣｌ３）δ：  １．２０−１．８２（ｍ，１４Ｈ），  ３．２０−３．３３（ｍ，１Ｈ），  ３．３７−３．４７（ｍ，１Ｈ），  ４．１２−４．３７（ｍ，４Ｈ），  ５．１２−５．１６（ｍ，２Ｈ），  ５．２５−５．３１（ｍ，２Ｈ），  ５．９０−６．００（ｍ，２Ｈ）ｐｐｍ。【０１００】
実施例１０
２，３−ビス（グリシジルオキシ）デカリン【０１０１】
【化１１】
2016063957.tif 000012
【０１０２】
実施例６において、１−アリルオキシデカリンに代えて２，３−ビス（アリルオキシ）デカリンを使用する以外は同様に反応及び処理して、２，３−ビス（グリシジルオキシ）デカリンを得た（純度９７．９％、全Ｃｌ分５００ｐｐｍ以下、ハーゼン色数４０以下、収率９１．０％）。【０１０３】
１Ｈ  ＮＭＲ（４００ＭＨｚ，ＣＤＣｌ３）δ：  １．２０−１．８５（ｍ，１４Ｈ），  ２．６０−２．６５（ｍ，２Ｈ），  ２．７７−２．８２（ｍ，２Ｈ），  ３．１３−３．１７（ｍ，２Ｈ），  ３．２６−３．２８（ｍ，１Ｈ），  ３．３６−３．５８（ｍ，２Ｈ），  ３．５９−３．６６（ｍ，１Ｈ），  ３．７５−３．９７（ｍ，２Ｈ）ｐｐｍ。【０１０４】
実施例１１
２，６−ビス（アリルオキシ）デカリン【０１０５】
【化１２】
2016063957.tif 000013
【０１０６】
実施例５において、１−ヒドロキシデカヒドロナフタレンに代えて２，６−ジヒドロキシデカヒドロナフタレンを使用する以外は同様に反応及び処理して、２，６−ビス（アリルオキシ）デカリンを得た（純度９６．２％、全Ｃｌ分５００ｐｐｍ以下、ハーゼン色数５０以下、収率９１．０％）。  【０１０７】
１Ｈ  ＮＭＲ（４００ＭＨｚ，ＣＤＣｌ３）δ：  １．３１−２．０８（ｍ，１４Ｈ），  ３．２３−３．６８（ｍ，２Ｈ），  ３．９４−４．０２（ｍ，４Ｈ），  ５．１２−５．１６（ｍ，２Ｈ），  ５．２４−５．３０（ｍ，２Ｈ），  ５．８７−５．９６（ｍ，２Ｈ）ｐｐｍ。【０１０８】
実施例１２
２，６−ビス（グリシジルオキシ）デカリン【０１０９】
【化１３】
2016063957.tif 000014
【０１１０】
実施例６において、１−アリルオキシデカリンに代えて２，６−ビス（アリルオキシ）デカリンを使用する以外は同様に反応及び処理して、２，６−ビス（グリシジルオキシ）デカリンを得た（純度９６．９％、全Ｃｌ分５００ｐｐｍ以下、ハーゼン色数４０以下、収率９０．０％）。  【０１１１】
１Ｈ  ＮＭＲ（４００ＭＨｚ，ＣＤＣｌ３）δ：  １．３４−２．１０（ｍ，１４Ｈ），  ２．５９−２．６３（ｍ，２Ｈ），  ２．７８−２．８１（ｍ，２Ｈ），  ３．１１−３．１５（ｍ，２Ｈ），  ３．３０−３．４９（ｍ，４Ｈ），  ３．６６−３．７４（ｍ，２Ｈ）ｐｐｍ。
【産業上の利用可能性】
【０１１２】
式（１）で表されるデカリン誘導体は各種有機合成化学などの原料・中間体又はエポキシ樹脂用モノマーとして有用であり、半導体、ＬＥＤなどの封止材、電子部品の絶縁材料、接着剤などとして利用できる。
【国際調査報告】
2016063957.tif 000021
2016063957.tif 000022
2016063957.tif 000023
2016063957.tif 000024
2016063957.tif 000025
2016063957.tif 000026